(57)【特許請求の範囲】
【請求項１】
導体又は電線コア外周上にゴム又はプラスチックと無機充填剤とを含有するゴム・プラスチック組成物からなる被覆層が形成された電線・ケーブルにおいて、前記無機充填剤は両末端又は片末端にフロルアルキル基を有するふっ素系重合体で表面処理されたものであることを特徴とする電線・ケーブル。
【請求項２】
前記ふっ素系重合体は、両末端又は片末端にフロルアルキル基を有し、且つその構造式中にカルボキシル基、スルホン基、シラノール基、ヒドロキシ基のうち少なくとも１種を含むものである請求項１記載の電線・ケーブル。
【請求項３】
前記ゴム又はプラスチックは含ふっ素エラストマである請求項１記載の電線・ケーブル。
【請求項４】
前記含ふっ素エラストマは、含ふっ素エラストマ系共重合体５０〜１００重量％とふっ素樹脂０〜５０重量％とのブレンドである請求項３記載の電線・ケーブル。
【発明の詳細な説明】
【０００１】
【発明の属する技術分野】
本発明はゴム・プラスチック組成物、及び当該組成物を用いて導体又は電線コア外周に被覆層を形成した電線・ケーブルに関するものである。特に、本発明は耐水性に優れた成形品及び電線・ケーブルを実現できるゴム・プラスチック組成物を提供するものである。
【０００２】
【従来の技術】
電線・ケーブルの絶縁被覆材料としては様々なゴム材料やプラスチック材料が用いられており、ゴム材料としては天然ゴム、クロロプレンゴム、クロロスルホン化ポリエチレンゴム、スチレンブタジエンゴム、エチレンプロピレンジエンゴム、シリコンゴム等があり、また、プラスチック材料としてはポリエチレン、ポリプロピレン、ポリ塩化ビニル、ポリアミド等がある。
【０００３】
これらのゴム・プラスチックに無機充填剤を混和すると、耐水性が著しく低下する傾向にある。また、無機充填剤を大量に混和すると無機充填剤の分散性が悪化し、機械的特性が著しく低下する。
【０００４】
【発明が解決しようとする課題】
耐水性や機械的特性の改善のため、無機充填剤の表面をビニルシラン等により処理することが提案されているが、シランによる表面処理は酸性又はアルカリ性の環境下では加水分解しやすく、使用初期では良好な耐水性や機械的特性を示すが、日時が経るに従って当初の性能が発揮されなくなる。
【０００５】
一方、含ふっ素エラストマ系共重合体は可撓性、熱安定性、耐熱老化性、電気絶縁性、耐油性、耐薬品性、難燃性等が優れており、従来より、電線・ケーブルの絶縁被覆材料として用いられてきている。また、含ふっ素エラストマ系共重合体は、その優れた耐熱性、耐油性及び耐薬品性等を活かしてガスケット、パッキン、ダイヤフラム、ホース等の種々の用途に用いられている。
【０００６】
含ふっ素系エラストマ系共重合体は、それ自体高価であるため特性に悪影響を与えない範囲で出来るだけ多量の充填剤を配合して使用することが経済的に有利であるが、充填剤を多量に配合すると、含ふっ素エラストマ系共重合体中に充填剤が均一に分散性しにくくなり、成形品の機械的特性が著しく低下するという問題がある。
【０００７】
また、含ふっ素エラストマ系共重合体被覆電線・ケーブルが使用される電気機器、自動車、航空機、船舶等の分野では優れた耐熱軟化防止性、即ち高度の耐カットスルー性が強く要求されるようになってきており、耐カットスルー性を良くするために充填剤を多量に配合すると、機械的特性が低下すると共に、絶縁破壊電圧が著しく低下してしまうという問題が新たに指摘されるようになった。
【０００８】
本発明はかかる点に立ってなされたものであって、その目的とするところは前記した従来技術の欠点を解消し、耐水性に優れた充填剤を配合したゴム・プラスチック組成物からなる成形品及び電線・ケーブルを提供することにある。
【０００９】
【課題を解決するための手段】
本発明の電線・ケーブルは、導体又は電線コア外周上にゴム又はプラスチックと無機充填剤とを含有するゴム・プラスチック組成物からなる被覆層が形成された電線・ケーブルにおいて、前記無機充填剤は両末端又は片末端にフロルアルキル基を有するふっ素系重合体で表面処理されたものであることを特徴とするものである。
【００１１】
【発明の実施の形態】
本発明においてゴム・プラスチックとしては、特に規定するものではなくあらゆるものを含む。ゴム系材料としては、例えば、天然ゴム、クロロプレンゴム、クロロスルフォン化ポリエチレンゴム、スチレンブタジエンゴム、ブタジエンアクリロニトリル共重合体、エチレンプロピレンジエンゴム、ブチルゴム、ポリイソプレン、シリコンゴム、ふっ素ゴム、含ふっ素エラストマ共重合体（ふっ化ビニリデン−ヘキサフルオロプロペン系共重合体、ふっ化ビニリデン−ヘキサフルオロプロペン−テトラフルオロエチレン系共重合体、ふっ化ビニリデン−ペンタフルオロプロペン系共重合体、ふっ化ビニリデン−クロロトリフルオロエチレン系共重合体、テトラフルオロエチレン−プロピレン系共重合体、テトラフルオロエチレン−プロピレン−ふっ化ビニリデン系共重合体など）などがあげられる。プラスチック系材料としては、ポリエチレン、ポリプロピレン、エチレン−αオレフィン共重合体、エチレン−酢酸ビニル−塩化ビニル共重合体、エチレン−塩化ビニル共重合体、ポリ酢酸ビニル、エチレン−酢酸ビニル共重合体、エチレン−オクテン共重合体、ポリ塩化ビニル、塩素化ポリエチレン、塩素化ポリエチレン−アクリロニトリル−スチレン共重合体、塩素化ポリエーテル、ポリ塩化ビニリデン、アクリル変成ポリ塩化ビニル、ポリふっ化ビニリデン、ポリテトラフルオロエチレン、パーフルオロアルコキシふっ素樹脂、テトラフルオロエチレン−ヘキサフルオロプロピレン共重合体、エチレン−テトラフルオロエチレン共重合体、ポリクロロトリフルオロエチレン、ふっ化ビニリデン−ヘキサフルオロプロペン共重合体、１−ジヒドロパーフルオロプロペン共重合体、テトラフルオロエチレン−パーフルオロアルキルビニルエーテル共重合体、エチレン−クロロトリフルオロエチレン共重合体、ポリビニルフルオライド、ポリウレタン、ポリアミド、ポリアミドイミド、ポリアミドエラストマー、ポリカーボネート、変成ポリカーボネート、ポリエーテルスルフォン、ポリフェニレンスルフィド、ポリフェニレンスルフォン、ポリエチレンテレフタレート、ポリブチレンテレフタレート、ポリスチレン、ポリスルフォン、アクリレート−スチレン−アクリロニトリル共重合体、アクリロニトリル−ブタジエン−スチレン共重合体、メタクリレート−ブチレン−スチレン共重合体、メタクリル−スチレン共重合体、スチレン−アクリロニトリル共重合体、オキシベンゾイルポリエステル、フェノール樹脂、ポリアセタール、メタクリル樹脂、エポキシ樹脂、不飽和ポリエステル樹脂、シリコーン樹脂などがあげられ、これらを変性したものであってもよく、また、必要に応じて複数組合わせて使用することもできる。
【００１２】
特に、含ふっ素エラストマを使用するときは、含ふっ素エラストマ系共重合体にふっ素樹脂をブレンドすることが好ましく、得られる成形品の機械的強度及び可撓性を考慮すると、含ふっ素エラストマ系共重合体５０〜１００重量％とふっ素樹脂０〜５０重量％の割合でブレンドすることが好ましい。
【００１３】
本発明において無機充填剤としては、クレー、タルク、炭酸カルシウム、ハイドロタルサイトの如き一般の充填剤、チャネルブラック、ファーネスブラック（ＳＡＦ系、ＨＡＦ系、ＦＥＦ系、ＳＲＦ系、ＧＰＥ、ＥＣＦ等）、サーマルブラック（ＦＴ、ＭＴ、アセチレンブラック等）に代表されるカーブンブラック、マグネシウム、アルミニウム、カルシウム等の酸化物、水酸化物、炭酸化合物、硫化物、硝酸化物、塩化物等が挙げられる。炭酸カルシウムは、熱的安定性が良好で、多量に配合しても耐熱老化特性の低下が少ない点で最も好ましい。無機充填剤の粒径は、大きすぎると絶縁破壊電圧が低下し、小さすぎると耐熱性が低下する傾向にあるので、４μｍ以下、特に０．７〜１．５μｍのものを使用することが好ましい。
【００１４】
無機充填剤は、ゴム・プラスチック１００重量部に対して５〜２００重量部配合することが好ましいが、特に電線・ケーブルの絶縁体用途としては２０〜１２０重量部配合することが好ましい。２０重量部より少ないと性能向上の効果を得ることが困難で、１２０重量部より多いと機械的特性が低下する傾向にある。
【００１５】
本発明においては、ゴム・プラスチックに特定のふっ素系重合体で表面処理した無機充填剤を配合することにより、無機充填剤がゴム・プラスチック中に均一に分散され易くなり、多量に配合しても機械的特性の低下を抑止できるのである。すなわち、ゴム・プラスチック中に無処理の無機充填剤を配合した場合、２０〜３０μｍあるいはそれ以上の２次凝集体が形成され、機械的特性が低下する原因になっていたが、ふっ素系重合体で表面処理した無機充填剤を配合すると、充填剤は５μｍ以下にミクロ分散され、これによって、機械的特性の低下が抑止されることが確認された。
【００１６】
また、ゴム・プラスチックに特定のふっ素系重合体で表面処理した無機充填剤を配合することにより、耐水性の低下を抑止できることも確認されており、耐水性の低いゴム・プラスチックに配合すると、耐水性を向上できる。
【００１７】
本発明において、無機充填剤を表面処理するふっ素系重合体としては、両末端又は片末端にフロルアルキル基を有し、且つその構造式中にカルボキシル基、スルホン基、シラノール基、ヒドロキシ基のうち少なくとも１種を含むものであり、具体的には、次の化１〜化８で示されるものである。
【００１８】
【化１】
0003740820.tif 000002
【００１９】
【化２】
0003740820.tif 000003
【００２０】
【化３】
0003740820.tif 000004
【００２１】
【化４】
0003740820.tif 000005
【００２２】
【化５】
0003740820.tif 000006
【００２３】
【化６】
0003740820.tif 000007
【００２４】
【化７】
0003740820.tif 000008
【００２５】
【化８】
0003740820.tif 000009
【００２６】
なお、化１〜化８におけるＲＦは、次の化９〜化１２で表されるいずれかである。
【００２７】
【化９】
0003740820.tif 000010
【００２８】
【化１０】
0003740820.tif 000011
【００２９】
【化１１】
0003740820.tif 000012
【００３０】
【化１２】
0003740820.tif 000013
【００３１】
無機充填剤をふっ素系重合体で表面処理する方法は、特に限定されるものではなく、例えば湿式ブレンドのスラリー法、ドライブレンド式のヘンシェルミキサ法等を用いることができる。
【００３２】
本発明においては、無機充填剤の外に架橋剤、架橋助剤、酸化防止剤、滑剤、加工助剤、安定剤、顔料、表面処理剤等を適宜必要に応じて適量ずつ配合することができる。架橋剤や架橋助剤を配合したときには加熱架橋、電離放射線照射架橋等により架橋することができる。なお、非架橋であってもよい。
【００３３】
【実施例】
本発明の実施例を比較例と共に説明する。
【００３４】
＜実施例１＞
エチレン−プロピレン−ジエン共重合体（日本合成ゴム（株）製、ＥＰ−１）を１００重量、架橋剤のジクミルパーオキサイドを２重量部、酸化防止剤のイルガノックス１０１０（チバガイギー社商品名）を０．２重量部、滑剤のステアリン酸を１重量部、無機充填剤として化３の化合物（ＲＦは化１０）でドライブレンド法で表面処理した平均粒径１．０μｍの炭酸カルシウムＡを８０重量部それぞれ秤量し、これらを容量６０mlの小型ミキサに投入し、１２０℃で混練りしてコンパウンドを得た。
【００３５】
上記コンパウンドを、１８０℃に保持したプレスを用い、１００気圧で１０分間加圧架橋して厚さ１mm（１０cm×１０cm）の架橋シートを作製した。
【００３６】
＜実施例２＞
無機充填剤として、化１の化合物（ＲＦは化９）で表面処理した平均粒径０．８μｍのミストロンベーパータルクＡを６０重量部使用した以外は実施例１と同様にして架橋シートを作製した。
【００３７】
＜実施例３＞
無機充填剤として、化６の化合物（ＲＦは化１２）で表面処理した平均粒径０．８μｍの焼成クレーを６０重量部使用した以外は実施例１と同様にして架橋シートを作製した。
【００３８】
＜実施例４＞
エチレン−プロピレン−ジエン共重合体に代えてエチレン−酢酸ビニル共重合体（三菱化学（株）製、Ｘ―５０１）を使用した以外は実施例１と同様にして架橋シートを作製した。
【００３９】
＜実施例５＞
無機充填剤として、化１の化合物（ＲＦは化９）で表面処理した平均粒径０．８μｍのミストロンベーパータククＡを６０重量部使用した以外は実施例４と同様にして架橋シートを作製した。
【００４０】
＜実施例６＞
エチレン−プロピレン−ジエン共重合体に代えて低密度ポリエチレン（日本ポリオレフィン（株）製、ジェイクレスＬＤＷ３０００）を使用した以外は実施例１と同様にして架橋シートを作製した。
【００４１】
＜実施例７＞
無機充填剤として、化６の化合物（ＲＦは化１２）で表面処理した平均粒径０．８μｍの焼成クレーを６０重量部使用した以外は実施例６と同様にして架橋シートを作製した。
【００４２】
＜実施例８＞
エチレン−プロピレン−ジエン共重合体に代えて塩素化ポリエチレン（昭和電工（株）製、エラスレン４０１Ａ）を使用し、安定剤として三塩基性硫酸鉛を５重量部使用した以外は実施例１と同様にして架橋シートを作製した。
【００４３】
＜実施例９＞
無機充填剤として、化１の化合物（ＲＦは化９）で表面処理した平均粒径０．８μｍのミストロンベーパータククＡを６０重量部使用した以外は実施例８と同様にして架橋シートを作製した。
【００４４】
＜比較例１＞
無機充填剤として、未処理の平均粒径１．０μｍの炭酸カルシウムＢを６０重量部使用した以外は実施例１と同様にして架橋シートを作製した。
【００４５】
＜比較例２＞
無機充填剤として、未処理の平均粒径１．０μｍの炭酸カルシウムＢを６０重量部使用した以外は実施例４と同様にして架橋シートを作製した。
【００４６】
＜比較例３＞
無機充填剤として、未処理の平均粒径０．８μｍのミストロンベーパータルクＢを６０重量部使用した以外は実施例６と同様にして架橋シートを作製した。
【００４７】
表１は、実施例１〜９及び比較例１〜３の配合を纏めて示したものである。また、表１には、上記各例の架橋シートについて無機充填剤分散性及び耐水性を評価した結果を併せて示した。
【００４８】
無機充填剤分散性は、架橋シートをミクロトームにて極薄切りし、断面を走査型電子顕微鏡で観察し、無機充填剤の凝集体の大きさが５μｍ以下のものを○、５〜１０μｍのものを△、１０μｍ以上のものを×として判定した。
【００４９】
耐水性は、５０℃の温水中に６０日間浸漬後の吸水量（wt％）を測定し、その値を示した。
【００５０】
【表１】
0003740820.tif 000014
【００５１】
＜実施例１０＞
ふっ化ビニリデン−六ふっ化プロピレン共重合体（ムーニ粘度ＭＬ1+10（１００℃）：５０）を８０重量部、エチレン−テトラフルオロエチレン−クロロトリフルオロエチレン共重合体（融点：２２５℃、メルトインデックス：３０）を２０重量部、架橋助剤のトリアリルイソシアヌレートを１重量部、滑剤のステアリン酸バリウムを１重量部、無機充填剤として化１の化合物（ＲＦは化９）でドライブレンド法で表面処理した平均粒径１．０μｍの炭酸カルシウムＣを７０重量部それぞれ秤量し、これらを容量３リットルのニーダーに投入し、２５０℃で混練し、含ふっ素エラストマコンパウンドを得た。
【００５２】
この含ふっ素エラストマコンパウンドを、ヘッド温度が３００℃、第１シリンダー温度が２５０℃、第２シリンダー温度が２８０℃に設定されたＬ／Ｄ＝２２の４０mm押出機内に投入し、断面積が７５mm2 の銅撚線の外周上に厚さ０．４mmとなるように押し出し被覆し、次いで１０Ｍｒａｄの電子線を照射して架橋を行ない、含ふっ素エラストマ被覆電線を製造した。
【００５３】
＜実施例１１＞
ふっ化ビニリデン−六ふっ化プロピレン共重合体（ムーニ粘度ＭＬ1+10（１００℃）：５０）を１００重量部、架橋助剤のトリアリルイソシアヌレートを１重量部、滑剤のステアリン酸バリウムを１重量部、無機充填剤として化６の化合物（ＲＦは化９）でドライブレンド法で表面処理した平均粒径１．０μｍの炭酸カルシウムＤを１００重量部それぞれ秤量し、これらを容量３リットルのニーダーに投入し、２５０℃で混練し、含ふっ素エラストマコンパウンドを得た。
【００５４】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００５５】
＜実施例１２＞
ふっ化ビニリデン−六ふっ化プロピレン共重合体（ムーニ粘度ＭＬ1+10（１００℃）：５０）を７０重量部、エチレン−テトラフルオロエチレン−１，１−ジヒドロパーフルオロプロペン−１共重合体（融点：２２５℃）を３０重量部、架橋助剤のトリアリルイソシアヌレートを１重量部、滑剤のステアリン酸バリウムを１重量部、無機充填剤として化６の化合物（ＲＦは化１０）でドライブレンド法で表面処理した平均粒径１．５μｍの炭酸カルシウムＥを６０重量部それぞれ秤量し、これらを容量３リットルのニーダーに投入し、２５０℃で混練し、含ふっ素エラストマコンパウンドを得た。
【００５６】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００５７】
＜実施例１３＞
テトラフルオロエチレンープロピレン共重合体（ムーニ粘度ＭＬ1+10（１００℃）：１００）を８０重量部、エチレン−テトラフルオロエチレン−クロロトリフルオロエチレン共重合体（融点：２２５℃、メルトインデックス：３０）を２０重量部、架橋助剤のトリアリルイソシアヌレートを１重量部、滑剤のステアリン酸バリウムを１重量部、無機充填剤として化２の化合物（ＲＦは化１０）でドライブレンド法で表面処理した平均粒径０．８μｍのタルクを８０重量部それぞれ秤量し、これらを容量３リットルのニーダーに投入し、２５０℃で混練し、含ふっ素エラストマコンパウンドを得た。
【００５８】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００５９】
＜実施例１４＞
テトラフルオロエチレンープロピレン共重合体（ムーニ粘度ＭＬ1+10（１００℃）：１００）を１００重量部、架橋助剤のトリアリルイソシアヌレートを１重量部、滑剤のステアリン酸バリウムを１重量部、無機充填剤として化３の化合物（ＲＦは化１１）でドライブレンド法で表面処理した平均粒径０．８μｍの焼成クレーを１００重量部それぞれ秤量し、容量３リットルのニーダーに投入し、２５０℃で混練し、含ふっ素エラストマコンパウンドを得た。
【００６０】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００６１】
＜実施例１５＞
ふっ化ビニリデン−六ふっ化プロピレン共重合体（ムーニ粘度ＭＬ1+10（１
０℃）：５０）を１００重量部、架橋剤のジクミルパーオキサイドを２重量部、架橋助剤のトリアリルイソシアヌレートを１重量部、滑剤のステアリン酸バリウムを１重量部、無機充填剤として炭酸カルシウムＤを１００重量部をそれぞれ秤量し、これらを容量３リットルのニーダーに投入し、１５０℃で混練して含ふっ素エラストマコンパウンドを得た。
【００６２】
この含ふっ素エラストマコンパウンドをヘッド温度が１００℃、第１シリンダー温度が８０℃、第２シリンダー温度が１００℃に設定されたＬ／Ｄ＝２２の４０mm押出機内に投入し、断面積が７５mm2 の銅撚線の外周上に厚さ０．４mmとなるように押し出し被覆し、その後、蒸気圧１８気圧の高温の蒸気管内に１分間さらして架橋させることにより、含ふっ素エラストマ被覆電線を製造した。
【００６３】
＜比較例４＞
ふっ化ビニリデン−六ふっ化プロピレン共重合体（ムーニ粘度ＭＬ1+10（１００℃）：５０）を１００重量部、架橋助剤のトリアリルイソシアヌレートを１重量部、滑剤のステアリン酸バリウム１重量部、無機充填剤としてステアリン酸カルシウムで表面処理した平均粒径１．０μｍの炭酸カルシウムＦを１００重量部それぞれ秤量し、これらを容量３リットルのニーダーに投入し、２５０℃で混練して含ふっ素エラストマコンパウンドを得た。
【００６４】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００６５】
＜比較例５＞
ふっ化ビニリデン−六ふっ化プロピレン共重合体（ムーニ粘度ＭＬ1+10（１００℃）：５０）を７０重量部、エチレン−テトラフルオロエチレン−１，１−ジヒドロパーフルオロプロペン−１共重合体（融点：２２５℃）を３０重量部、架橋助剤のトリアリルイソシアヌレートを１重量部、滑剤のステアリン酸バリウムを１重量部、無機充填剤としてアミノシランで表面処理した平均粒径１．５μｍの炭酸カルシウムＧを５０重量部それぞれ秤量し、これらを容量３リットルのニーダーに投入し、２５０℃で混練し、含ふっ素エラストマコンパウンドを得た。
【００６６】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００６７】
＜比較例６＞
テトラフルオロエチレンープロピレン共重合体（ムーニ粘度ＭＬ1+10（１００℃）：１００）を７０重量部、エチレン−テトラフルオロエチレン−１，１−ジヒドロパーフルオロプロペン−１共重合体（融点：２２５℃）を３０重量部、架橋助剤のトリアリルイソシアヌレートを１重量部、滑剤のステアリン酸バリウムを１重量部、無機充填剤として平均粒径１．９μｍの炭酸カルシウムＨを８０重量部それぞれ秤量し、これらを容量３リットルのニーダーに投入し、２５０℃で混練して含ふっ素エラストマコンパウンドを得た。
【００６８】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００６９】
＜比較例７＞
テトラフルオロエチレンープロピレン共重合体（ムーニ粘度ＭＬ1+10（１００℃）：１００）を５０重量部、エチレン−テトラフルオロエチレン−１，１−ジヒドロパーフルオロプロペン−１共重合体（融点：２２５℃）を５０重量部、架橋助剤のトリアリルイソシアヌレートを１重量部、滑剤のステアリン酸バリウムを１重量部、無機充填剤として未処理の平均粒径０．８μｍのクレーを１５０重量部をそれぞれ秤量し、これらを容量３リットルのニーダーに投入し、２５０℃で混練して含ふっ素エラストマコンパウンドを得た。
【００７０】
この含ふっ素エラストマコンパウンドを実施例１０と同様にして断面積が７５mm2 の銅撚線の外周上に厚さ０．４mmとなるように押し出し被覆、架橋することにより含ふっ素エラストマ被覆電線を製造した。
【００７１】
表２は、実施例１０〜１５及び比較例４〜７の配合を纏めて示したものである。
【００７２】
【表２】
0003740820.tif 000015
【００７３】
表３は、各例の含ふっ素エラストマ被覆電線についての評価結果を示したものである。なお、特性試験は次の４項目について行った。
【００７４】
絶縁破壊電圧：含ふっ素エラストマ被覆電線を７０cmの長さに切断し、その両端末の被覆層を剥ぎ取り、両端を結合する。これを水中に浸漬し、試験試料と水との間に１．５kVを１分間課電後、１kV／分の割合で昇圧して試験試料の絶縁破壊電圧を求めた。
【００７５】
無機充填剤の分散性：含ふっ素エラストマ被覆電線の被覆の一部を切り取り、これをミクロトームにて極薄切りし、断面を走査型電子顕微鏡で観察し、無機充填剤の凝集体の大きさが５μｍ以下のものを○、５〜１０μｍのものを△、１０μｍ以上のものを×と判定した。
【００７６】
引張特性：含ふっ素エラストマ被覆電線から銅撚線を抜き取ったチューブをＪＩＳＣ３００５に準じて引張試験を行なった。
【００７７】
耐カットスルー性：９０°エッジの上に含ふっ素エラストマ被覆電線を置き、電線に所定の荷重をかけて２００℃で５分間予熱した後１０分間保持し、導通したときの荷重を求めた。
【００７８】
【表３】
0003740820.tif 000016
【００７９】
表３からわかるように、比較例４の含ふっ素エラストマ被覆電線は耐カットスルー性が良好であるが、無機充填剤の分散性が悪いため、絶縁破壊電圧が低く、機械的特性も悪い。比較例５の含ふっ素エラストマ被覆電線はカットスルー性も悪く、また、無機充填剤の分散性が悪いため、絶縁破壊電圧が低く、機械的特性も悪い。比較例６の含ふっ素エラストマ被覆電線は、カットスルー性が良好であるが、無機充填剤の分散性が悪いため、絶縁破壊電圧が低く、機械的特性も悪い。比較例７の含ふっ素エラストマ被覆電線はカットスルー性は良好であるが、絶縁破壊電圧が低い。
【００８０】
これに対して、本発明の実施例１０〜１５の含ふっ素エラストマ被覆電線はいずれも無機充填剤の分散性がよく、その結果絶縁破壊電圧が２０kV以上の優れた結果を示し、更にカットスルー性も５００ｇ以上と良好であった。その上、本発明の含ふっ素エラストマ被覆電線は、勿論試験結果を示さないが含ふっ素エラストマ自身が本来有する可撓性、熱安定性、耐熱老化性、電気絶縁性、耐油性、耐薬品性、難燃性等も兼備している。
【００８１】
【発明の効果】
本発明の電線・ケーブルは、特定のふっ素重合体で処理した無機充填剤を混和するゴム又はプラスチック組成物を使用するものであり、耐水性及び機械的特性優れた成形品を実現できる。また、含ふっ素エラストマ組成物に特定のふっ素樹脂重合体を混和すると、耐水性、機械的特性に加えて高い絶縁破壊電圧値を有し、且つカットスルー性も良好である。しかも、本発明の電線・ケーブルは、可撓性、熱安定性、耐熱老化性、電気絶縁性、耐油性、耐薬品性、難燃性等も優れたものである。